(57)【要約】【課題】ロッキングアームの折れにくいＲＪ４５コネクタを提供する。【解決手段】ロッキングアームを含むコネクタ全体を、ポリアミド樹脂又はポリアセタール樹脂で成形することによって、90度以上のロッキングアームの変形があっても弾性力を失わず、確実にコネクタを嵌合するようにできるＲＪ４５又はＲＪ１１コネクタを提供する。【選択図】図１
2014203611.tif 000002
【特許請求の範囲】
【請求項１】
ロッキングアーム部分と複数の端子を含む本体部分とからなるコネクタであって、ＡＳＴＭで規定された曲げ試験方法ＡＳＴＭ  Ｄ７９０によって測定された曲げ弾性率が25000kgf／cm2以上の特性を示す樹脂で一体成形されたことを特徴とするＲＪ４５又はＲＪ１１コネクタ。
【請求項２】
前記樹脂はポリアミド系樹脂又はポリアセタール樹脂であることを特徴とする請求項１に記載のＲＪ４５又はＲＪ１１コネクタ。
【請求項３】
前記成形の温度が180〜280℃、冷却時間が13〜23s、射出速度が30〜110m／s、射出圧力が15〜100kg／cm2、金型温度が55〜65℃であることを特徴とする請求項１又は請求項２に記載のＲＪ４５又はＲＪ１１コネクタ。
【発明の詳細な説明】
【技術分野】
【０００１】
本発明は、電話ケーブルに用いられるＲＪ１１やＬＡＮケーブルに用いられるＲＪ４５等のモジュラージャックのロッキングアームをもつコネクタに関する。
【背景技術】
【０００２】
ＲＪ４５ジャックはデータ伝送に用いられる規格化ジャックであり、一般的にはネットワークデータの伝送に適用されるもの、すなわち、ＲＪ４５モジュラージャックである。ＲＪ４５コネクタは、ＲＪ４５ジャックに対応する規格化プラグであり、図１に示すように、コネクタ（１００）はロッキングアーム部分（１２０、１３０）と複数の端子を含む本体部分（１１０）とからなる。同様に、ＲＪ１１コネクタはＲＪ１１ジャックに対応する規格化プラグであるが、一般的には電話ケーブルに用いられる。
【０００３】
従来のコネクタは一般的にポリカーボネート（ＰＣ）により本体とロッキングアーム部分が一体成形されて構成する。しかしながら、ロッキングアームはその構造のため、折れやすく、一度９０度以上曲がると元に戻せたとしても弾性を失いコネクタとの嵌合が弱くなるか、或いはロッキングアームが折れてしまいコネクタが抜けやすくなる。
【０００４】
上述の課題を解決するために、従来技術において、ロッキングアーム部分の構造を改良したコネクタ（特許文献１、２参照）、ロッキングアームの曲げ角度が制限されるように、ロッキングアームと本体とを弾性部材で係合したコネクタ（特許文献３参照）、コネクタの爪（ロッキングアーム）が折れた場合でも、モジュラプラグを内部に固定することが可能になるモジュラージャック（特許文献４参照）、コネクタ本体から脱着して取替可能な爪（特許文献５〜８参照）、或いはコネクタ及びロッキングアームを保護するために、LANケーブルに移動可能なカバーを設置すること（特許文献９参照）が提案されている。
【先行技術文献】
【特許文献】
【０００５】
【特許文献１】実用新案登録第３１３５４４２号公報
【特許文献２】実用新案登録第３０６４９１０号公報
【特許文献３】特開平１１−１２６６５３号公報
【特許文献４】特開２００９−２１１９１３号公報
【特許文献５】特開２００９−１０４９０６号公報
【特許文献６】特開２００８−１８１６７１号公報
【特許文献７】特開２００８−４４５４号公報
【特許文献８】特開２００１−６８２１３号公報
【特許文献９】特開２０００−１００５１１号公報
【発明の概要】
【発明が解決しようとする課題】
【０００６】
しかし、上述のような方法はいずれも従来のコネクタ、ジャック及び／又はＬＡＮケーブルの構造を変更する必要があり、生産性、作業性及び経済性の面で改良する余地があった。
【０００７】
上述の従来技術に存在する課題を解決するために、本発明は、ロッキングアームの折れにくいＲＪ４５コネクタを提供する。
【課題を解決するための手段】
【０００８】
具体的には、本発明は、ロッキングアーム部分と複数の端子を含む本体部分とからなるコネクタであって、ＡＳＴＭで規定された曲げ試験方法ＡＳＴＭ  Ｄ７９０によって測定された曲げ弾性率が25000kgf／cm2以上の特性を示す樹脂で一体成形されたＲＪ４５又はＲＪ１１コネクタを提供する。
【０００９】
さらに、前記樹脂はポリアミド（polyamide）系樹脂又はポリアセタール樹脂（ＰＯＭ）である。
【００１０】
さらに、前記樹脂の成形温度の範囲が180〜280℃、冷却時間の範囲が13s〜23s（sは秒を表す）、射出速度が30〜110m／s、射出圧力が15〜100kg／cm2である。ポリアミド系樹脂の場合、成形温度の範囲が240〜280℃、冷却時間の範囲が13s〜23s、射出速度が30〜50m／s、射出圧力が15〜40kg／cm2、金型温度の範囲が55〜65℃であることが好ましい。ポリアセタール樹脂の場合、成形温度の範囲が180〜210℃、冷却時間の範囲が13s〜23s、射出速度が50〜110m／s、射出圧力が25〜100kg／cm2、金型温度の範囲が55〜65℃であることが好ましい。
【００１１】
曲げ弾性率が25000kgf／cm2以上の樹脂製品については、旭化成ケミカルズ株式会社の製品情報、例えば、http://www.akchem.com/ETB55の表２が参照される。
【００１２】
ＡＳＴＭ  Ｄ７９０は、プラスチック、強化プラスチック及び電気絶縁材料の曲げ特性に関する標準試験法である。具体的な測定方法、条件及び設備については、http://www.djklab.com/contents/exam/butsusei/mage/index.htm、及び、http://www.astm.org/Standards/D790.htmが参照される。
【発明の効果】
【００１３】
本発明は、コネクタのロッキングアームを含むコネクタ全体を、ポリアミド樹脂又はポリアセタール樹脂で成形することによって、９０度以上のロッキングアームの変形があっても弾性力を失わず、確実にコネクタを嵌合するようにできる。
【図面の簡単な説明】
【００１４】
【図１】従来及び本発明のコネクタの側面図及び平面図。
【図２】実施例における１８０度折り曲げ試験の模式図。
【発明を実施するための形態】
【００１５】
以下、実施例及び図面を参照しながら本発明をさらに詳しく説明する。
図１に示すように、本発明は、ポリアミド樹脂又はポリアセタール樹脂でロッキングアーム１２０、１３０を含むコネクタ１００全体を一体成形する。
【実施例】
【００１６】
表１に示されるナイロン（ＮＹＬＯＮ）、ポリアセタール樹脂（ＰＯＭ）、ポリカーボネート（ＰＣ）及びポリ塩化ビニル（ＰＶＣ）のそれぞれを、素材Ａ、Ｂ、Ｃ及びＤとした。表１に示される条件で射出成形し、コネクタを一体化して成形した。得られたコネクタについて、１８０度の折り曲げ試験を行った。上記１８０度折り曲げ試験は、図２に示すように、ロッキングアームを１８０度に折り曲げてから元の位置に戻すことを１回として、各素材が完全に破断するまでの折り曲げ回数を記録する。具体的な曲げ試験の結果を表２〜表４に示す。
【表１】
2014203611.tif 000003
＊曲げ弾性率はＡＳＴＭで規定された曲げ試験方法による曲げ弾性率である。
【表２】
2014203611.tif 000004
【表３】
2014203611.tif 000005
【表４】
2014203611.tif 000006
【００１７】
表１〜４から明らかに、通常の素材は平均２０回しか折り曲げることができないが、ポリアミド系樹脂では、折り曲げ回数が平均５００回以上となり、ＰＯＭでは、折り曲げ回数は平均２００回となった。また、ＰＣでは、ロッキングアームを１回折り曲げると、弾性が失われ、固定機能が顕著に低下してしまう。
【符号の説明】
【００１８】
１００−コネクタ、１１０−本体、１２０−ロッキングアームと本体の係合部、１３０−ロッキングアームの操作部
【図１】
2014203611.tif 000007
【図２】
2014203611.tif 000008